(57)【要約】【課題】酸ハライドに直接アルコールを反応させるという１段階の反応によって得られる、1分子中に2個以上の重合性官能基を有する新規な含フッ素ポリエーテルカルボン酸エステルを提供する。【解決手段】一般式 R1OCOCF(CF3)[OCF2CF(CF3)]aO(CF2)bO[CF(CF3)CF2O]cCF(CF3)COOR1 〔ここで、R1は一般式 CH2=CR2COO(CH2)dCH2- (R2は水素原子またはメチル基であり、dは1〜3の整数である)で表わされる基であり、a+cは0を除く28以下の整数であり、好ましくは6〜28の整数であり、bは2以上の整数である〕で表わされる含フッ素ポリエーテルカルボン酸エステル。【選択図】なし【特許請求の範囲】
【請求項１】
一般式
R1OCOCF(CF3)[OCF2CF(CF3)]aO(CF2)bO[CF(CF3)CF2O]cCF(CF3)COOR1
〔ここで、R1は一般式 CH2=CR2COO(CH2)dCH2- (R2は水素原子またはメチル基であり、dは1〜3の整数である)で表わされる基であり、a+cは0を除く28以下の整数であり、bは2以上の整数である〕で表わされる含フッ素ポリエーテルカルボン酸エステル。
【請求項２】
a+cが6〜28の整数である請求項１記載の含フッ素ポリエーテルカルボン酸エステル。
【請求項３】
一般式
XOCCF(CF3)[OCF2CF(CF3)]aO(CF2)bO[CF(CF3)CF2O]cCF(CF3)COX
(ここで、Xはハロゲン原子であり、a+cは0を除く28以下の整数であり、bは2以上の整数である)で表わされるパーフルオロポリエーテルジカルボン酸ジハライドに、一般式 R1OH〔ここで、R1は一般式 CH2=CR2COO(CH2)dCH2- (R2は水素原子またはメチル基であり、dは1〜3の整数である)で表わされる基である〕で表わされる水酸基含有化合物を反応させることを特徴とする請求項１記載の含フッ素ポリエーテルカルボン酸エステルの製造法。
【請求項４】
a+cが6〜28の整数である請求項３記載の含フッ素ポリエーテルカルボン酸エステルの製造法。
【請求項５】
ハロゲン化水素捕捉剤の存在下で反応が行われる請求項３または４記載の含フッ素ポリエーテルカルボン酸エステルの製造法。
【発明の詳細な説明】
【技術分野】
【０００１】
本発明は、含フッ素ポリエーテルカルボン酸エステルに関する。更に詳しくは、1分子中に2個以上の重合性官能基を有する含フッ素ポリエーテルカルボン酸エステルに関する。
【背景技術】
【０００２】
特許文献１には、一般式
R1OCH2CFX1(OCF2CFX2)lO(CF2)mO(CFX3CF2O)nCFX4CH2OR2
R1,R2：ビニル基、アリル基、アクリロイル基、メタアクリロイル基
またはエポキシアルキル基
X1〜X4：パーフルオロアルキル基
l,n：0以上の整数
m：2以上の整数
で表される含フッ素エーテル化合物が記載されている。
【０００３】
この化合物は、相当する酸フロライドをメチルエステル化した後還元を行い、得られたアルコールに酸ハライドを反応させるという３つの工程がとられている。
【先行技術文献】
【特許文献】
【０００４】
【特許文献１】特許第２，５６３，９５９号公報
【発明の概要】
【発明が解決しようとする課題】
【０００５】
本発明の目的は、酸ハライドに直接アルコールを反応させるという１段階の反応によって得られる、1分子中に2個以上の重合性官能基を有する新規な含フッ素ポリエーテルカルボン酸エステルを提供することにある。
【課題を解決するための手段】
【０００６】
かかる本発明の目的は、一般式
R1OCOCF(CF3)[OCF2CF(CF3)]aO(CF2)bO[CF(CF3)CF2O]cCF(CF3)COOR1
〔ここで、R1は一般式 CH2=CR2COO(CH2)dCH2- (R2は水素原子またはメチル基であり、dは1〜3の整数である)で表わされる基であり、a+cは0を除く28以下の整数であり、bは2以上の整数である〕で表わされる含フッ素ポリエーテルカルボン酸エステルによって達成される。
【発明の効果】
【０００７】
本発明に係る含フッ素ポリエーテルカルボン酸エステルは、1分子中に2個以上の重合性官能基を有し、また1分子中に多数のフッ素原子を有するため、熱的安定性、化学的安定性にすぐれ、その上良好な光学特性や界面活性特性を併せ持っている。
【０００８】
さらに、この生成物は可視光、紫外線、電子線などのエネルギー線の照射による硬化が可能であるので、感光性硬化型のインキ、塗料、電子線硬化型の塗料、紫外線硬化型の接着剤などへの応用が可能である。また、多官能性モノマーであるので、3次元構造での架橋が可能となり、各種樹脂の架橋剤、改質剤等として用い、硬度、強度、耐熱性、耐候性、耐薬品性などの物性の向上や改良を可能とする。
【０００９】
この生成物はまた、分子中のフッ素含量が多いため低屈折率を示しており、このためディスプレイ等の反射防止膜、光ファイバー等のクラッド材として利用することもできる。さらに、界面活性特性を利用して、各種離型用コーティング剤、各種表面コーティング剤、表面改質剤、撥水撥油剤等にも用いることができる。
【発明を実施するための形態】
【００１０】
上記含フッ素ポリエーテルカルボン酸エステルは、一般式
XOCCF(CF3)[OCF2CF(CF3)]aO(CF2)bO[CF(CF3)CF2O]cCF(CF3)COX
X：ハロゲン原子
a+c：0を除く28以下の整数、好ましくは6〜28の整数
b：2以上の整数
で表わされるパーフルオロポリエーテルジカルボン酸ジハライドに、一般式R1OHで表わされる水酸基含有化合物を反応させることによって製造される。
【００１１】
この反応の主たる原料物質として用いられるパーフルオロポリエーテルジカルボン酸ジハライドにおいて、ハライド基としては原料合成の容易さからフッ素原子であることが好ましく、またbの値は原料入手の容易さから2〜6であることが好ましい。さらに、a+cの値は0を除く28以下の整数、好ましくは6〜28の整数であり、製造の容易さからは20以下であることが特に好ましい。a+cの値の調節は、一般的には対応するパーフルオロアルキルジカルボン酸ジフロライドに触媒の存在下でヘキサフルオロプロペンオキシドを反応させ、分布の生じたパーフルオロポリエーテル化合物を蒸留し、希望するa+cの値を有するジカルボン酸ジハライドを取得することによって行われる。
【００１２】
このようなパーフルオロポリエーテルジカルボン酸ジハライドと反応する水酸基含有化合物R1OHのR1基は、次のような基である。
CH2=CR2COO(CH2)dCH2-
R2：水素原子またはメチル基
d：1〜3の整数
【００１３】
水酸基含有化合物の具体例としては、2-ヒドロキシエチルアクリレート、3-ヒドロキシプロピルアクリレート、4-ヒドロキシブチルアクリレート、2-ヒドロキシエチルメタクリレート、3-ヒドロキシプロピルメタクリレート、4-ヒドロキシブチルメタクリレート、2-ヒドロキシブチルメタクリレート等が挙げられる。
【００１４】
これら両者間の反応は、水酸基含有化合物を約2.0〜3.0倍モル、好ましくは2.0〜2.2倍モル用いる脱ハロゲン化水素縮合反応によって行われる。反応溶媒としては、この反応に不活性なものであれば任意のものを使用し得るが、一般にはジアルキルエーテル、好ましくは沸点が低く、除去の容易なジエチルエーテル、ジイソプロピルエーテル、テトラヒドロフラン等が用いられる。
【００１５】
この反応は脱ハロゲン化水素反応であるので、ハロゲン化水素の捕捉剤の存在下で行われることが好ましい。フッ化水素の捕捉剤としてはアルカリ金属フッ化物が一般に用いられ、生じたフッ化水素の保持能力や価格の点からはフッ化ナトリウムが好んで用いられる。それの使用割合は、含フッ素ポリエーテルジカルボン酸ジフロライドに対して約2〜8倍モル、好ましくは2.1〜3.0倍モルの範囲内にある。また、他のハロゲン化水素の場合には、トリアルキルアミン、ピリジン誘導体等が、パーフルオロポリエーテルジカルボン酸ジハライドに対し約2〜6倍モルの割合で用いられ、好ましくはトリエチルアミンが2.0〜3.0倍モルの割合で用いられる。
【００１６】
また、用いられる重合性官能基を有する水酸基含有化合物や生成物の望まない重合を抑制するために、反応系内にフェノチアジン、ハイドロキノン、メトキノン等の重合禁止剤、好ましくはハイドロキノンまたはメトキノンが添加して用いられる。これらの重合禁止剤は、生成が予想される含フッ素ポリエーテルカルボン酸エステルに対し、約0.01〜1重量%の割合で一般に用いられ、生成物が高沸点で蒸留精製などができない場合もあるので、特に好ましくは0.03〜0.1重量%の割合で添加して用いられる。この範囲内での重合禁止剤の添加は、生成物の重合の妨げとなることはない。
【００１７】
反応温度は、約-80℃から用いられる反応溶媒の沸点迄の幅広い選択が可能であるが、原料や生成物の重合を防ぐためには、可能な限り低温であることが望ましく、反応温度の調節のし易さという点からは約-20〜10℃の範囲が特に好ましい。
【実施例】
【００１８】
次に、実施例について本発明を説明する。
【００１９】
実施例
窒素ガス雰囲気下に、2-ヒドロキシエチルアクリレート24.5g(ガスクロマトグラフィーによる純度95%；0.2モル)をフッ化ナトリウム16.8g(0.4モル)をけん濁させたジエチルエーテル1500ml中に加え、そこにメトキノン0.1gを加えて、氷浴で冷却した。内温を10℃以下に保ちながら、ゆっくりとパーフルオロポリエーテルジカルボン酸ジフロライド FOCC(CF3)[OCF2CF(CF3)]aO(CF2)2O[CF(CF3)CF2O]cCF(CF3)COF(a+c=6の混合物)139g(ガスクロマトグラフィーによる混合物を合せた純度95%；0.1モル)を滴下した。
【００２０】
滴下終了後氷浴を外し、室温条件下で8時間以上攪拌した後、結晶をロ別したロ液を飽和炭酸水素ナトリウムおよび飽和食塩水の順で洗浄した。有機層を無水硫酸マグネシウムで乾燥した後、減圧下でジエチルエーテルを除去し、常温で高粘度液体である目的物を154.8g(F-NMRによる純度82.6%；収率79.6%)を得た。
【００２１】
この目的物は、H-NMRおよびF-NMRのデーターから、次のような構造式を有する2-ヒドロキシエチルアクリレート誘導体であると判断される。
CH2=CHCOO(CH)2OCOCF(CF３)[OCF2CF(CF3)]aO-
-(CF2)2O[CF(CF3)CF2O]cCF(CF3)COO(CH2)2OCOCH=CH2
H-NMR(CDCl３,TMS)：δ4.45(4H)
4.61(4H)
5.88(2H)
6.12(2H)
6.44(2H)
F-NMR(neat CFCl３)；ppm -78.72(CF3)
-80.16(CF2)
-120.10(CF)